【手続補正書】
【提出日】平成24年11月22日(2012.11.22)
【手続補正１】
【補正対象書類名】特許請求の範囲
【補正対象項目名】全文
【補正方法】変更
【補正の内容】
【特許請求の範囲】
【請求項１】
未ガラス化原料を含むガラス原料を熔融容器内に導入して、熔融するフツリン酸ガラスの製造方法において、
前記未ガラス化原料が少なくともフッ素、酸素、リンを含み、未ガラス化原料中のリン原子の量Ｐに対する酸素原子の量Ｏのモル比Ｏ／Ｐを３．５以上にして熔融することを特徴とするフツリン酸ガラスの製造方法。
【請求項２】
ガラス中に可視域に吸収を有するイオンを添加しない請求項１に記載のフツリン酸ガラスの製造方法。
【請求項３】
ガラス原料を熔融して得た熔融ガラスを清澄、均質化した後、流出して成形する工程を連続的に行う請求項１または２に記載のフツリン酸ガラスの製造方法。
【請求項４】
複数のフィーダーから熔融ガラスを流出して成形する請求項３に記載のフツリン酸ガラスの製造方法。
【請求項５】
アッベ数νｄが７０を超えるようにガラス原料を調合する請求項１〜４のいずれか１項に記載のフツリン酸ガラスの製造方法。
【請求項６】
アッベ数νｄが７８を超えるようにガラス原料を調合する請求項５に記載のフツリン酸ガラスの製造方法。
【請求項７】
カチオン％表示で、
Ｐ５＋    ３〜５０％、
Ａｌ３＋  ５〜４０％、
Ｍｇ２＋  ０〜１０％、
Ｃａ２＋  ０〜３０％、
Ｓｒ２＋  ０〜３０％、
Ｂａ２＋  ０〜４０％、
ただし、Ｍｇ２＋、Ｃａ２＋、Ｓｒ２＋およびＢａ２＋の合計量が１０％以上、
Ｌｉ＋   ０〜３０％、
Ｎａ＋   ０〜２０％、
Ｋ＋     ０〜２０％、
Ｙ３＋    ０〜１０％、
Ｌａ３＋  ０〜１０％、
Ｇｄ３＋  ０〜１０％、
Ｙｂ３＋  ０〜１０％、
Ｂ３＋    ０〜５％、
Ｚｎ２＋  ０〜２０％、
Ｉｎ２＋  ０〜２０％、
を含有するとともに、アニオン％表示で、
Ｆ−   ２０〜９５％、
Ｏ２−    ５〜８０％
を含有するフツリン酸ガラスが得られるように未ガラス化原料を調合する請求項１〜６のいずれか１項に記載のフツリン酸ガラスの製造方法。
【請求項８】
希土類元素の合計含有量が５カチオン％未満であり、Ｆ−とＯ２−の合計含有量に対するＦ−の含有量のモル比Ｆ−／（Ｆ−＋Ｏ２−）が０．２以上、屈折率ｎｄが１．５３を超えるようにガラス原料を調合する請求項１〜６のいずれか１項に記載のフツリン酸ガラスの製造方法。
【請求項９】
熔融容器が白金、白金合金、金、金合金のいずれかにより構成されている請求項１〜８のいずれか１項に記載のフツリン酸ガラスの製造方法。
【請求項１０】
流出する熔融ガラスを鋳型に鋳込み、成形する請求項１〜９のいずれか１項に記載のフツリン酸ガラスの製造方法。
【請求項１１】
流出する熔融ガラスから熔融ガラス塊を分離し、前記ガラス塊を浮上させながら冷却、固化する過程で成形する請求項１〜９のいずれか１項に記載のフツリン酸ガラスの製造方法。
【請求項１２】
請求項１０に記載の方法によりフツリン酸ガラスからなるガラス成形体を作製し、前記ガラス成形体を加工してプレス成形用ガラス素材を作製するプレス成形用ガラス素材の製造方法。
【請求項１３】
請求項１１に記載の方法によりプレス成形用ガラス素材を作製するプレス成形用ガラス素材の製造方法。
【請求項１４】
請求項１２または１３に記載の方法でプレス成形用ガラス素材を作製し、前記ガラス素材を加熱、軟化し、プレス成形する光学素子ブランクの製造方法。
【請求項１５】
請求項１〜９のいずれか１項に記載の方法により熔融ガラスを作製して流出し、熔融ガラス塊を分離し、前記ガラス塊をプレス成形する光学素子ブランクの製造方法。
【請求項１６】
請求項１４または１５に記載の方法により光学素子ブランクを作製し、前記ブランクを研削、研磨する光学素子の製造方法。
【請求項１７】
請求項１２または１３に記載の方法でプレス成形用ガラス素材を作製し、前記ガラス素材を加熱し、精密プレス成形する光学素子の製造方法。
【請求項１８】
請求項１〜１０にいずれか１項に記載の方法によりフツリン酸ガラスからなるガラス成形体を作製し、前記ガラス成形体を加工して光学素子を作製する光学素子の製造方法。
【手続補正２】
【補正対象書類名】明細書
【補正対象項目名】０００８
【補正方法】変更
【補正の内容】
【０００８】
上記課題を解決するための手段として本発明は、
（１）  未ガラス化原料を含むガラス原料を熔融容器内に導入して、熔融するフツリン酸ガラスの製造方法において、
前記未ガラス化原料が少なくともフッ素、酸素、リンを含み、未ガラス化原料中のリン原子の量Ｐに対する酸素原子の量Ｏのモル比Ｏ／Ｐを３．５以上にして熔融することを特徴とするフツリン酸ガラスの製造方法、
（２）  ガラス中に可視域に吸収を有するイオンを添加しない上記（１）項に記載のフツリン酸ガラスの製造方法。
（３）  ガラス原料を熔融して得た熔融ガラスを清澄、均質化した後、流出して成形する工程を連続的に行う上記（１）項または（２）項に記載のフツリン酸ガラスの製造方法、
（４）  複数のフィーダーから熔融ガラスを流出して成形する上記（３）項に記載のフツリン酸ガラスの製造方法、
（５）  アッベ数νｄが７０を超えるようにガラス原料を調合する上記（１）項〜（４）項のいずれか１項に記載のフツリン酸ガラスの製造方法、
（６）  アッベ数νｄが７８を超えるようにガラス原料を調合する上記（５）項に記載のフツリン酸ガラスの製造方法、
（７）  カチオン％表示で、
Ｐ５＋    ３〜５０％、
Ａｌ３＋  ５〜４０％、
Ｍｇ２＋  ０〜１０％、
Ｃａ２＋  ０〜３０％、
Ｓｒ２＋  ０〜３０％、
Ｂａ２＋  ０〜４０％、
ただし、Ｍｇ２＋、Ｃａ２＋、Ｓｒ２＋およびＢａ２＋の合計量が１０％以上、
Ｌｉ＋   ０〜３０％、
Ｎａ＋   ０〜２０％、
Ｋ＋     ０〜２０％、
Ｙ３＋    ０〜１０％、
Ｌａ３＋  ０〜１０％、
Ｇｄ３＋  ０〜１０％、
Ｙｂ３＋  ０〜１０％、
Ｂ３＋    ０〜５％、
Ｚｎ２＋  ０〜２０％、
Ｉｎ２＋  ０〜２０％、
を含有するとともに、アニオン％表示で、
Ｆ−   ２０〜９５％、
Ｏ２―  ５〜８０％
を含有するフツリン酸ガラスが得られるように未ガラス化原料を調合する上記（１）項〜（６）項のいずれか１項に記載のフツリン酸ガラスの製造方法、
（８）  希土類元素の合計含有量が５カチオン％未満であり、Ｆ−とＯ２−の合計含有量に対するＦ−の含有量のモル比Ｆ−／（Ｆ−＋Ｏ２−）が０．２を超え、屈折率ｎｄが１．５３を超えるようにガラス原料を調合する上記（１）項〜（６）項のいずれか１項に記載のフツリン酸ガラスの製造方法、
（９）  熔融容器が白金、白金合金、金、金合金のいずれかにより構成されている上記（１）項〜（８）項のいずれか１項に記載のフツリン酸ガラスの製造方法、
（１０）  流出する熔融ガラスを鋳型に鋳込み、成形する上記（１）項〜（９）項のいずれか１項に記載のフツリン酸ガラスの製造方法、
（１１）  流出する熔融ガラスから熔融ガラス塊を分離し、前記ガラス塊を浮上させながら冷却、固化する過程で成形する上記（１）項〜（９）項のいずれか１項に記載のフツリン酸ガラスの製造方法、
（１２）  上記（１０）項に記載の方法によりフツリン酸ガラスからなるガラス成形体を作製し、前記ガラス成形体を加工してプレス成形用ガラス素材を作製するプレス成形用ガラス素材の製造方法、
（１３）  上記（１１）項に記載の方法によりプレス成形用ガラス素材を作製するプレス成形用ガラス素材の製造方法、
（１４）  上記（１２）項または（１３）項に記載の方法でプレス成形用ガラス素材を作製し、前記ガラス素材を加熱、軟化し、プレス成形する光学素子ブランクの製造方法、
（１５）  上記（１）項〜（９）項のいずれか１項に記載の方法により熔融ガラスを作製して流出し、熔融ガラス塊を分離し、前記ガラス塊をプレス成形する光学素子ブランクの製造方法、
（１６）  上記（１４）項または（１５）項に記載の方法により光学素子ブランクを作製し、前記ブランクを研削、研磨する光学素子の製造方法、
（１７）  上記（１２）項または（１３）項に記載の方法でプレス成形用ガラス素材を作製し、前記ガラス素材を加熱し、精密プレス成形する光学素子の製造方法、
（１８）  上記（１）項〜（１０）項にいずれか１項に記載の方法によりフツリン酸ガラスからなるガラス成形体を作製し、前記ガラス成形体を加工して光学素子を作製する光学素子の製造方法、
を提供するものである。